(57)【要約】【課題】マツ科の木材等を原材料として、黒檀、紫檀等の天然大径木の希少材の板材とできるだけ良く似た自然風合いの稠密板材を得る。その際、着色剤と熱硬化性の樹脂の含浸における温度の上限及び最後の圧縮処理における圧力の下限を従来技術より拡張する。【解決手段】人工林にて循環再生が可能な木材等を製材して木材ブロックとし、着色剤と熱硬化性の樹脂を、０℃〜９０℃で含浸させ、製材あるいはスライサー加工して板材とし、乾燥後、圧力０．５〜１５Ｎ／ｍｍ２、温度１００〜１７０℃で熱密圧し、自然風合いの稠密板材を得る。【選択図】        図１
2011020400.tif 000002
【特許請求の範囲】
【請求項１】
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックを製材し、板材を得るステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
【請求項２】
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
【請求項３】
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
【請求項４】
木材を製材して木材ブロックとするステップと、
該木材をさらに製材し板材を得るステップと、
該板材に、着色剤と、１２０℃前後で硬化する熱硬化性樹脂を、０〜２ＭＰａの圧力で、０℃〜８０℃で含浸させるステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
【請求項５】
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
【請求項６】
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
【請求項７】
請求項１あるいは請求項２あるいは請求項３あるいは請求項４あるいは請求項５あるいは請求項６に記載の自然風合の稠密板材の製造方法によって製造された自然風合の稠密板材。
【発明の詳細な説明】
【技術分野】
【０００１】
本発明は、マツ科の木材あるいは人工林で循環生産が可能な木材等を用いて、希少価値の高い黒檀、紫檀、花梨、チーク、メープル、タモ、ナラ等の天然大径木から製材した稠密木材に似た風合いの自然風合の稠密板材を製造する自然風合の稠密板材の製造方法及び該方法にて製造された自然風合の稠密板材に関するものであり、さらに詳しくは、次の＜１＞〜＜７＞に示す自然風合の稠密板材の製造方法及び該方法にて製造された自然風合の稠密板材に関するものである。
＜１＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックを製材し、板材を得るステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜２＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜３＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜４＞
木材を製材して木材ブロックとするステップと、
該木材をさらに製材し板材を得るステップと、
該板材に、着色剤と、１２０℃前後で硬化する熱硬化性樹脂を、０〜２ＭＰａの圧力で、０℃〜８０℃で含浸させるステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜５＞
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
＜６＞
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
＜７＞
＜１＞あるいは＜２＞あるいは＜３＞あるいは＜４＞あるいは＜５＞あるいは＜６＞に記載の自然風合の稠密板材の製造方法によって製造された自然風合の稠密板材。
【背景技術】
【０００２】
黒檀、紫檀、花梨、チーク、メープル、タモ、ナラ等の天然大径木から製材した板材は、高級感があり人気がある一方、これらの樹木は成長に時間がかかり、植林による供給ができないので、市場に供される機会が近年ますます減少し、これらの樹種の大径木による板材は、すでに一般的な建築や家具製造に用いられなくなって久しい。また、屋久島の屋久杉や白神山地のブナ、あるいは台湾の台桧等はユネスコの世界遺産に指定されたり、国家によって伐採が禁止されたりして、建築や家具の用材として用いるのは不可能な状況にある。
【０００３】
しかしながら、屋久杉や白神山地のブナ、あるいは台湾の台桧等は困難としても、黒檀、紫檀、花梨、チーク、メープル、タモ、ナラ等の天然大径木から製材した板材が醸し出す高級感を求める需要は根強く、これに応えるために様々な工夫がなされてきた。例えば、上記樹種の大径木の木目を印刷によって再現して家具や建築に貼り付ける等の方法は、極めて安易であるがよく行われてきた。しかし、印刷では誰が見ても見劣りがするので、最近ではこの方法はあまり用いられなくなっている。
【０００４】
また、比較的安価で成長が早く、植林にて十分に供給可能な樹種を製材して、例えば黒檀に似せるというのなら黒色の顔料あるいは染料で着色するという試みも行われてきた。しかし、従来の方法では、製材された板材全体が均一に黒色に着色されてしまい、黒檀の持つ風味とは程遠い、単なる黒い板材を得ることができるだけであった。この状況は、紫檀、花梨、チーク、メープル、タモ、ナラ等に似せた板材を得る方法でも同様で、やはり本物とは程遠い、単なる色の付いた板材を得ることができるだけであった。
【０００５】
すなわち、従来の方法は、できるかぎり色ムラのない着色方法を希求することにその主眼が置かれていたので、結果として、天然大径木の有する風合いとは程遠い結果しか導出できなかったといって良い。そこで、本願発明者は、出来る限り自然風合いの集成板材を得る方法として、冬目を濃く、夏目を淡く（浅く）着色する方法を開発した。該方法は、下記特許文献１にて開示されているとおりのものである。但し、ここにいう夏目とは、早材とも言われ、年輪の春から夏にかけて形成される部分であり、成長が早いので幅が広く、淡い色となる。また、ここにいう冬目とは、晩材とも言われ、年輪の秋から冬にかけて形成される部分であり、成長が遅いので幅が狭く、濃い色となる。
【０００６】
特許文献１に開示されている方法により、冬目が濃く、夏目が淡く（浅く）着色された板材を得ることが可能となり、従来の均一に着色された板材に比較すると、はるかに自然風合いの板材に近い結果を得ることができるようになった。しかし、さらにまだ、以下の点において、本物の黒檀、紫檀、花梨、チーク、メープル、タモ、ナラ等の天然大径木から製材した板材との相違点が顕著であった。
【０００７】
相違点の第１点目は、年輪の幅の問題である。すなわち、本物の黒檀、紫檀、花梨、チーク、メープル、タモ、ナラ等の天然大径木から製材した板材は、概して年輪幅が稠密で、この点がこれらの希少材特有の高級感を醸しだす要因の一つとなっていた。しかるに、特許文献１に開示されている方法にて素材として用いられる木材は、人工林にて短いサイクルで循環可能なポプラ、ラジアタパイン、ホワイトウッド、ゴム等であり、成長が早いという特徴と不可分の特性として、年輪幅が、上記の希少材と比較するとはるかに広く、だれの目にも、両者は一見して異なるものと判別可能である。したがって、色彩面からはなるほど上記の希少材と極めて良く似た印象を与えるものの、特許文献１に開示されている方法により製作された板材は、やはり上記の希少材とは異なる視覚的印象を持ち、この点にて今ひとつ高級感に欠けるという点が指摘されるところであった。
【０００８】
次に、相違点の第２点目は、重さ、すなわち重量感の問題である。これは、例えば建築資材などに用いられて、その場所から移動させることがない場合にはあまり問題とならないが、家具や額縁や玩具など、移動可能なものに用いられると、特許文献１に開示されている方法により製作された板材を用いた製品は、上記の希少材によって製造された製品とは明白に重さが異なるので、その点で大きな違和感を生ずることとなった。
【０００９】
そこで、本願発明者は、下記特許文献２に開示されている方法を開発した。すなわち、人工林にて循環再生が可能な木材等を製材して木材ブロックとし、着色剤と熱硬化性の樹脂を、圧力釜にて樹脂が硬化しない温度で含浸させたのち乾燥させ、木材ブロックどうしを相互に接着して集成木材ブロックとなし、該集成木材ブロックを製材あるいはスライサー加工して集成板材あるいは板材とし、乾燥後、圧力１０〜１５０ｋｇ／ｃｍ２、温度１００〜１５０℃で熱密圧し、自然風合いの稠密板材を得る方法である。
【００１０】
あるいは、人工林にて循環再生が可能な木材等を製材して木材ブロックとし、木材ブロックどうしを相互に接着して集成木材ブロックとなし、該集成木材ブロックに圧力釜にて樹脂が硬化しない温度で含浸させたのち製材あるいはスライサー加工して集成板材あるいは板材とし、乾燥後、圧力１０〜１５０ｋｇ／ｃｍ２、温度１００〜１５０℃で熱密圧し、自然風合いの稠密板材を得る方法である。
【先行技術文献】
【特許文献】
【００１１】
【特許文献１】特許第３７８５６２６号公報
【特許文献２】特願２００８−１２１１４６号
【発明の概要】
【発明が解決しようとする課題】
【００１２】
特許文献２の方法により、人工林にて短いサイクルで循環可能な樹種から、黒檀、紫檀、花梨、チーク、メープル、タモ、ナラ等の希少木材から得られる板材に極めて近い稠密板材を得ることができたが、なおいくつかの課題が残されていた。
【００１３】
課題の一点目は、素材となる木材を、小サイズの木材ブロックに製材し、さらにそれらの木材ブロックを相互に接着して集成木材ブロックとなすという点にある。すなわち、このステップが意外に手間がかかり、特に上面が板目になった稠密板材を得るためには、上面が板目の木材ブロックは、他の木材ブロックと完成後の気乾比重を揃えるために、予め圧縮処理をせねばならず、その圧縮率の計算が面倒であった。
【００１４】
また、２点目は、小サイズの木材ブロックを相互に接着して１枚の集成板材としているところから、どうしても、隣接する木材ブロックどうしで、品質を揃えるのが難しいという問題である。例えば、木目の入り方をとってみても、ある木材ブロックにおいては木目が比較的疎であるが、隣接する木材ブロックにおいては密である場合、接着されてできる集成木材ブロックにおいては、疎な木目が急に密な木目に変化するなど、やや不自然な外観を呈する。
【００１５】
さらには、隣接する木材ブロックどうしで、木材ブロックの品質の差から着色剤の含浸のされ方が微妙に異なる場合には、木材ブロック単位で、微妙に着色具合が異なって表現される結果、外観的にも１枚の板材としてはやや不自然な出来上がりとなることがある。
【００１６】
３点目は、小サイズの木材ブロックに、接着前に着色剤や熱硬化性樹脂を含浸させる方法の場合、温度管理がかなり難しくなるという点である。すなわち、着色剤や熱硬化性樹脂は、温度を上げるほど木材の内部にまで速やかに浸透する性質があるので、この点からのみ考えれば含浸の際の温度は高めの方が理想的であるといえる。
【００１７】
しかしながら、木材ブロックのサイズが小さい場合には、余り温度を上げてしまうと木材ブロックが内部まで高温となって、熱可塑性樹脂のゲル化が始まる危険がある。この関係上、着色剤や熱硬化性樹脂を含浸させるステップにおいては、温度の上限は４０℃程度にしなければならず、温度管理が難しくなる。もしサイズが大きいものであれば、４０℃を越えて上限９０℃程度に至る温度幅が設定できるので、温度管理はずっと楽なものとなるし、温度が高くなりすぎて木材ブロック内でゲル化が始まり、不良品となる確率もずっと少なくできる。
【００１８】
４点目は、小サイズの木材ブロックを相互に接着した上で着色剤と熱硬化性樹脂を含浸させる方法をとった場合であるが、この際にも、含浸中に温度が高くなりすぎると、木材ブロックどうしの接着面が不安定となるため、あまり温度が上げられず、やはり上限温度は４０℃くらいとなる。したがって、３点目と同様、温度管理が困難になるという結果となる。
【００１９】
５点目は、最後の熱処理＋圧縮処理のステップにおいて、圧力の下限として１０ｋｇ／ｃｍ２（略１Ｎ／ｍｍ２）程度の圧力がどうしても必要となるという点である。すなわち、小サイズの木材ブロックを相互に接着しているという構成上、熱処理によって接着層が不安定となるが、圧縮処理の際の圧力によってこの不安定さを解消している。したがって、ある程度以上の圧力をかけないと接着層の不安定さが最後まで残る結果となる。この際の、最低限度の圧力として、１０ｋｇ／ｃｍ２（略１Ｎ／ｍｍ２）という値が選択されたのである。
【００２０】
しかるに、以下の項目に詳述するように、場合によっては、圧力が余り必要なく、１０ｋｇ／ｃｍ２（略１Ｎ／ｍｍ２）を下回る圧力で処理を施したいという場合も出てくる。このような場合に、小サイズの木材ブロックを相互に接着して集成板材としている構成では対応できなかった。
【課題を解決するための手段】
【００２１】
本発明は、上記課題を解決するためになされたものであって、下記の解決手段を提供するものである。
＜解決手段１＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックを製材し、板材を得るステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜解決手段２＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜解決手段３＞
木材を製材して木材ブロックとするステップと、
該木材ブロックに、着色剤と、１２０℃前後で硬化する熱硬化性樹脂を、０．５〜２ＭＰａの圧力で、常温〜９０℃で含浸させるステップと、
着色剤と熱硬化性樹脂が含浸された木材ブロックをスライサー加工し、板材を得るステップと、
該板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜解決手段４＞
木材を製材して木材ブロックとするステップと、
該木材をさらに製材し板材を得るステップと、
該板材に、着色剤と、１２０℃前後で硬化する熱硬化性樹脂を、０〜２ＭＰａの圧力で、０℃〜８０℃で含浸させるステップと、
該板材を水分が２５％以下になるように乾燥するステップと、
水分が２５％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、
から構成されることを特徴とする自然風合の稠密板材の製造方法。
＜解決手段５＞
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
＜解決手段６＞
木材を製材して木材ブロックとするステップと、
該木材をスライサー加工し、板材を得るステップと、
該板材に、着色剤と、１２０℃前後で硬化する熱硬化性樹脂を、０〜２ＭＰａの圧力で、０℃〜８０℃で含浸させるステップと、
着色剤と熱硬化性樹脂が含浸された板材を水分が４０％以下になるように乾燥するステップと、
水分が４０％以下になるように乾燥された板材に、温度１００〜１７０℃、圧力０．５〜１５Ｎ／ｍｍ２で熱処理と圧縮処理を施し、その際、上下方向の圧縮率を７０％〜０％、左右方向の圧縮率を７０％〜０％として、自然風合いの稠密板材を得るステップ、から構成されることを特徴とする自然風合の稠密板材の製造方法。
＜解決手段７＞
解決手段１あるいは解決手段２あるいは解決手段３あるいは解決手段４あるいは解決手段５あるいは解決手段６に記載の自然風合の稠密板材の製造方法によって製造された自然風合の稠密板材。
【００２２】
本発明の方法においては、着色剤と熱硬化性樹脂の含浸の際の圧力や温度、着色剤や熱硬化性樹脂の種類や配合割合等は、基本的に前記特許文献２に記載の、集成板材を用いる方法に倣うが、以下の点において該方法すなわち、前記特許文献２の実施例１、２に記載の方法とは異なってくる。
【００２３】
まず第一点は、着色剤と熱硬化性樹脂の含浸の際の温度の上限を、解決手段１〜３に記載の方法にては９０℃にまで、解決手段４〜６に記載の方法にては８０℃にまで、拡張できるという点である。前記特許文献２に記載の方法においては、温度の上限を４０℃としているが、これは、集成板材を用いる第１の方法、すなわち前記特許文献２の実施例１に記載の方法においては木材ブロックの大きさが比較的小さいものである関係上、余り温度を上げると木材ブロックの内部まで高温となって熱硬化性樹脂のゲル化が始まる危険があるからであり、また、集成板材を用いる第２の方法、すなわち前記特許文献２の実施例２に記載の方法においては、集成木材ブロックは比較的大きいものの、糊による接着がなされているため、あまり高温にすると接着面が不安定になるという理由による。
【００２４】
これに対し、本発明の解決手段１〜３に記載の方法においては、木材ブロックの大きさが比較的大であり、且つ接着もなされていないので、着色剤と熱硬化性樹脂の含浸の際の温度の上限を９０℃にまで拡張できるものである。また、解決手段４〜６に記載の方法においては、木材ブロックではなく板材であるので解決手段１に記載の方法よりは若干上限温度は下がるものの、８０℃にまで拡張できるものである。無論、木材ブロックが小さい場合あるいは板材が薄い場合には温度の上限は、大きさや厚みに応じて下げなければならないが、十分な大きさの木材ブロックあるいは十分な厚さの板材の場合には、上限を９０℃（木材ブロック）あるいは８０℃（板材）とすることが可能となる。なお、木材ブロックと板材の区別についてであるが、ここでは、厚さが５ｃｍまでのものを板材、厚さが５ｃｍを越えるものを木材ブロックと呼ぶことにする。
【００２５】
着色剤と熱硬化性樹脂は、温度を上げるほど木材の内部にまで速やかに浸透する性質があるので、この点からのみ考えれば含浸の際の温度は高めの方が理想的であるといえる。しかしながら、前記特許文献２の実施例１、２に記載の方法にては、上記の点において制約があったので、上限温度を４０℃とした。しかるに、本発明の方法においては、上記制約がないので上限温度を９０℃あるいは８０℃にすることが可能となった。但し、温度が９０℃（解決手段１〜３）あるいは８０℃（解決手段４〜６）を超えると、かなりの大きさの木材ブロックあるいは厚めの板材においても熱硬化性樹脂のゲル化が始まる危険があるので、本発明の方法においても温度の上限は９０℃（木材ブロック）あるいは８０℃（板材）となる。また、解決手段４〜６の方法においては、下限を０℃にまで拡張しているが、これは、板材の厚さが充分に薄い場合には、０℃にても着色剤と熱硬化性樹脂の含浸が充分に行われることが試験の繰り返しにより知見されたことによるものである。
【００２６】
なお、着色剤と熱硬化性樹脂の含浸の際の圧力に関しては、上限は前記特許文献２の解決手段１、２に記載の方法に倣うが、本発明の解決手段４〜６の方法においては、下限を０Ｎ／ｍｍ２とすることが可能となった。すなわち、本発明の解決手段４〜６の方法においては、木材ブロックではなく板材に着色剤と熱硬化性樹脂を含浸させるため、板材の厚さが薄い場合には、圧力をかけなくても着色剤と熱硬化性樹脂の含浸が進行するので、場合によっては圧力の下限を０Ｎ／ｍｍ２とすることができる。但しこの場合には、当然温度の上限を４０℃くらいにしておかなければならない。
【００２７】
熱処理＋圧縮処理の際にも、乾燥具合や熱処理の際の温度、圧縮処理の際の圧力と上下方向及び左右方向の圧縮率は、基本的には集成板材を用いる方法、すなわち前記特許文献２の実施例１、２に記載の方法に倣うものであるが、圧力の下限が、前記特許文献２の実施例１、２に記載の方法とはやや異なる。すなわち、圧力の下限を、前記特許文献２の実施例１、２に記載の方法では１０ｋｇ／ｃｍ２としていたが、これを０．５Ｎ／ｍｍ２（略５ｋｇ／ｃｍ２）まで下げることが可能となった。
【００２８】
その理由は、以下のとおりである。すなわち、前記特許文献２の実施例１、２に記載の方法にては、集成板材に熱処理＋圧縮処理を施すものであり、上記のように熱処理によって接着層が不安定となるが、圧縮処理の際の圧力によってこの不安定さを解消している。したがって、集成板材の場合には、ある程度以上の圧力をかけないと接着層の不安定さが最後まで残る結果となる。この際の、最低限度の圧力として、１０ｋｇ／ｃｍ２という値が選択された。
【００２９】
しかるに、本発明にては、熱処理＋圧縮処理は集成板材ではなく一体として板材に対して行われるので、上記接着層の不安定さによる圧力の下限設定は考える必要がなくなり、圧力の下限設定をさらに引き下げることが可能となる。なお、本発明にて圧力の下限設定を０．５Ｎ／ｍｍ２としたのには、次の理由がある。
【００３０】
すなわち、圧縮処理の過程にては、板材を水平方向あるいは上下方向に圧縮するわけであるが、この際、水平方向あるいは上下方向のいずれかに対して圧力が０Ｎ／ｍｍ２、すなわち圧縮しないという選択肢が可能である。
【００３１】
この場合には、圧力が０Ｎ／ｍｍ２となる方向においては、板材はただプレス板に当接しているだけである。しかし、たとえば上下方向に圧力が０Ｎ／ｍｍ２とした場合に、水平方向に僅かに圧力をかけることにより、板材は上下方向に膨出しようとして上下のプレス板に圧接される結果、上下方向にも若干の圧力がかけられたと同じ結果となる。
【００３２】
また逆に、水平方向に圧力０Ｎ／ｍｍ２とし、上下方向に僅かに圧力をかけた場合には、やはり左右のプレス板に板材の両側面が圧接され、水平方向にも若干の圧力をかけたと同じ結果となる。
【００３３】
本発明にては、板材自体に接着層を有していないので、理論的には上下方向にも左右方向にも圧力０Ｎ／ｍｍ２としても、なんら差し支えは生じない。つまり、接着層を安定させるための圧力は不要であるので、理論的には上下にも左右にも押圧する必要が生じない。しかしながら、実際上には、上下にも左右にも圧力０Ｎ／ｍｍ２とした場合、製品の品質上の不都合が生じる。すなわち、完成品の稠密板材の表面処理の問題が生じる。
【００３４】
本発明においては、着色剤と熱硬化性樹脂を含浸させた板材を、最後に熱処理することによって熱硬化性樹脂を硬化させることにより、完成品の稠密板材を得るのであるが、その際、上下にも左右にも圧力０Ｎ／ｍｍ２とすると、完成品の稠密板材の表面が、硬化した熱硬化性樹脂による凹凸によって荒れた状態となり、そのままでは製品にはならない。
【００３５】
したがって、表面を僅かに剥離したり研磨したり、あるいはさらに樹脂コーティングを施して製品化しなければならないが、その手間がかなり大変なものとなる。すなわち、稠密板材の両側面、あるいは正面と背面に関しては、面積が小さいので剥離や研磨、コーティングの手間もあまり大したことにはならないが、上面と下面は面積が大きいので、この両面を製品として出荷できるまで平滑に剥離、研磨、コーティングしようとすると、かなりの手間と時間を要する結果となる。
【００３６】
これに対し、上面と下面および両側面にプレス板を当接させ、上下方向あるいは左右方向あるいは上下方向と左右方向の両方向に僅かでも圧力をかけた状態にすれば、結果として上面と下面および両側面はプレス板に圧接されるので、凹凸や気泡が生じることなく、完全に平滑で、熱硬化性樹脂によってコーティングされた状態に仕上がるので、その後の表面処理ステップ、特に大面積の上面と下面の表面処理ステップが全て省略でき、非常に合理的である。
【００３７】
そして、この際の、最小限必要な圧力を、いろいろな素材（木材）を用いた試験によって求めてみると、凡そ０．５Ｎ／ｍｍ２という結果となる。したがって、圧力の最小値を０．５Ｎ／ｍｍ２（略５ｋｇ／ｃｍ２）とした。ところが、上記のように、前記特許文献２の実施例１、２に記載の方法においては、０．５Ｎ／ｍｍ２の圧力では接着層が不安定になる場合が生じるので、どうしても最小値を１０ｋｇ／ｃｍ２（略１Ｎ／ｍｍ２）としなければならない。
【００３８】
素材とする木材と、目標とする稠密板材の気乾比重の差が大きい場合には、１Ｎ／ｍｍ２（略１０ｋｇ／ｃｍ２）をはるかに超える圧力をかけて密圧処理を施すので、圧力の最小値はあまり問題にならないが、素材とする木材と、目標とする稠密板材の気乾比重の差が小さい場合には、あまり圧力を大きくすると、完成品の稠密板材の気乾比重が目標とする稠密板材の気乾比重の値を超えてしまうので、この場合には、圧力の最小値は大きな問題となる。
【００３９】
前記特許文献２の実施例１、２に記載の方法においても、本発明の方法においても、着色剤と熱硬化性樹脂を含浸させるステップにおいて、すでに気乾比重はある程度増加するので、目標とする稠密板材の気乾比重が素材とする木材の気乾比重とあまり変わらない場合には、最後の熱処理＋圧縮処理のステップにおいては、殆ど圧力をかけたくないという場合も当然発生する。
【００４０】
このような場合に、前記特許文献２の実施例１、２に記載の方法における圧力の最小値の１０ｋｇ／ｃｍ２と、本発明の方法における圧力の最小値の０．５Ｎ／ｍｍ２との差の約０．５Ｎ／ｍｍ２は、小さな値のように見えるが、場合によっては、大変大きな効果の差を有するものである。すなわち、素材とする木材の選択においても、目標とする稠密板材の選択においても、選択肢が豊富となり、選択の自由度が高まる結果、より広範囲の製品を、合理的且つ安価に製造できるようになる。
【００４１】
また、この問題は、単に気乾比重だけではなく、素材とする木材と目標とする稠密板材の木目の入り方にも関係する。すなわち、場合によっては、圧力をかけすぎると目標とする稠密板材の木目の入り方に比べてさらに木目が密となり、外観的に目標とする稠密板材からかけはなれた製品となってしまう可能性もある。したがって、木目の入り方という点においても、圧力の最小値を０．５Ｎ／ｍｍ２にまで拡張できるという点は、大変に有用な効果を奏することができるのである。
【００４２】
なお、圧縮処理の場合において、上下方向に圧力をかけ、左右方向には圧力が必要ない場合には、上下のプレス板は当然必要であるが、左右のプレス板は必ずしも必要としない。というのは、左右のプレス板なしで上下方向に圧縮した場合、板材の左右両側面は当然変形をきたすが、左右両側面は面積的には小さいので、圧縮処理後、左右両側面を適宜切断することにより、完成品の稠密板材とすることができるからである。この場合、切断面の研磨処理やコーティング処理は、必ずしも必要としない場合が多い。すなわち、稠密板材を建築や家具に貼りこむ場合、表面の平滑さは当然問題になるが、左右両側面はどのようにも処理できるので問題にならないからである。
【００４３】
次に、本発明の方法において、素材となる木材の樹種について言及しておく。前記特許文献２の実施例１、２に記載の方法にては、木材ブロックをさらに小さな木材ブロックに製材し、それらの小さな木材ブロックを接着して集成木材ブロックとしていたが、本発明の方法にては、集成木材ブロックを作らず、原木から製材された状態の木材ブロックのままで着色剤と熱硬化性樹脂を含浸させスライサー加工、あるいは製材して板材とし、あるいは原木から製材された状態の木材ブロックをスライサー加工、あるいは製材して板材として着色剤と熱硬化性樹脂を含浸させ、乾燥、熱処理＋圧縮処理を行う。したがって、本発明の方法にては、前記特許文献２の実施例１、２に記載の方法に比べ、最初の製材の段階で、ある程度大きなサイズの木材ブロックあるいは板材を得るものである。
【００４４】
したがって、素材となる木材の樹種に関して、本発明の方法における大きな特徴は、最初の製材の段階で、ある程度大きなサイズの木材ブロックあるいは板材を得ることができるような樹種を用いるという点にある。マツ科のラジアタパインやサザンイエローパインなどは、この目的にふさわしい特性を有する樹種であるといえる。なお、サザンイエローパインとは、米国の南部諸州に生育する複数のパイン種の総称であって、それらのうち木質が最も疎であるロブロリーパインの気乾比重は０．５８、最も密であるスラッシュパインの気乾比重は０．６７である。さらには、人工林にて循環生産が可能な樹種にても、適するものは多々ある。
【００４５】
図１０に、本発明にて材料とする木材の一例と目標とする木材の一例を示す。例えば、気乾比重が０．５のラジアタパインの木材ブロックを用いて気乾比重１の黒檀に似せた稠密板材を製造しようとする場合には、前記の圧縮処理のステップにおける圧力の最小限値はあまり問題にならない。しかるに、例えば、サザンイエローパインの一種のスラッシュパイン（気乾比重０．６７）を用いて気乾比重０・７の花梨に似せた稠密板材を製造しようとする場合には、圧縮処理のステップにおける圧力の最小限値が大きな問題となる。このように、圧力の最小限値を下方に０．５Ｎ／ｍｍ２でも拡張できるということは、図１０を見れば大きな効果を奏するものであることが明らかにされる。
【００４６】
本発明の方法における長所のひとつは、集成板材を形成するステップを省略できるという点である。すなわち、小さな木材ブロックに製材し、木目を揃えて接着するという手間を省くことができる。また、元々が一体の木材ブロックや板材であるから、着色剤や熱硬化性樹脂の含浸の際にもムラが生じることなく、出来上がりも自然な状態により近くなる。さらに強度的に見ても元々一体の木材ブロックや板材なので弱い部分が生じず、丈夫である。
【発明の効果】
【００４７】
本発明の解決手段１〜７の発明によれば、次の効果を奏することができる。
【００４８】
＜効果１＞
小サイズの木材ブロックを、木目を揃えて接着させ、集成板材を形成する手間を省略できる。特に、最終的に板目の稠密板材を造りたい場合には、最初から板目の木材ブロックあるいは板材を使用すればよく、上記課題の１点目に関して、大幅な時間と手間の節約となる。
＜効果２＞
元々が一体の木材ブロックあるいは板材であるから、着色剤や熱硬化性樹脂の含浸の際にもムラが生じることなく、完成品の稠密板材も自然な状態により近くなる。さらに、強度的に見ても元々一体の木材ブロックあるいは板材なので弱い部分が生じることがなく、丈夫である。
＜効果３＞
着色剤や熱硬化性樹脂を含浸させるプロセスにおいて、温度の上限を９０℃（解決手段１〜３）あるいは８０℃（解決手段４〜６）に設定できるので、上限４０℃の場合に比べるとはるかに温度管理が楽になる。また、少々温度が上昇しても、９０℃あるいは８０℃までであれば、小サイズの木材ブロックの場合のように内部で熱硬化性樹脂のゲル化が始まってしまうことがなく、不良品の発生率を低くできる。さらに、ある程度高い温度にて着色剤や熱硬化性樹脂を含浸させられるので、含浸が円滑に進み、含浸に必要な時間も短縮できる。
＜効果４＞
着色剤や熱硬化性樹脂を含浸させるステップにおいても、最後の熱処理＋圧縮処理のステップにおいても、接着面が存在しないので、ある程度温度が高くなっても不安定となることがない。したがって、この点においても、温度管理が楽になる。
＜効果５＞
熱処理＋圧縮処理のステップにおいて、圧力の下限を０．５Ｎ／ｍｍ２まで下げることが可能である。すなわち、接着層を有しないので、熱処理による不安定化が発生せず、したがって、圧縮処理においても圧縮による安定化を考慮することなく圧力を設定できるので、圧力の下限を０．５Ｎ／ｍｍ２まで下げることが可能となる。そして、これにより、素材とする木材と目標とする稠密板材の気乾比重の差が殆どない場合にても、本発明の方法を適用できることとなった。すなわち、素材とする木材においても、目標とする稠密板材においても、選択の幅が拡大された。さらには、接着層を有しないので、熱処理における温度の上限を１７０℃にまで拡張できる。
＜効果６＞
本発明の解決手段４〜６の方法においては、着色剤や熱硬化性樹脂を含浸させるプロセスにおいて、圧力の下限を０Ｎ／ｍｍ２とすることができる。すなわち、着色剤や熱硬化性樹脂を含浸させる板材が十分に薄いものである場合には、圧力をかけなくても含浸のプロセスが進行するので、圧力の下限を０Ｎ／ｍｍ２とすることができる。
【図面の簡単な説明】
【００４９】
【図１】（ａ）本発明の実施例１の方法において、最終的に得たい稠密板材が柾目材である場合に、木材ブロックが製材されたステップを説明する説明図である。（ｂ）本発明の実施例１の方法において、最終的に得たい稠密板材が板目材である場合に、木材ブロックが製材されたステップを説明する説明図である。
【図２】（ａ）本発明の実施例１の方法において、木材ブロックに着色剤と熱硬化性樹脂を同時に含浸させるステップのうち、事前に木材ブロックを減圧する工程を説明する説明図である。（ｂ）本発明の実施例１の方法において、木材ブロックに着色剤と熱硬化性樹脂を同時に含浸させるステップのうち、加圧して木材ブロックに着色剤と熱硬化性樹脂を同時に含浸させる工程を説明する説明図である。
【図３】（ａ）本発明の実施例１の方法において、最終的に得たい稠密板材が柾目材である場合に、木材ブロックに着色剤と熱硬化性樹脂が同時に含浸され、冬目が濃く、夏目が淡く着色されたステップを説明する説明図である。（ｂ）本発明の実施例１の方法において、最終的に得たい稠密板材が板目材である場合に、木材ブロックに着色剤と熱硬化性樹脂が同時に含浸され、冬目が濃く、夏目が淡く着色されたステップを説明する説明図である。
【図４】（ａ）本発明の実施例１の方法において、最終的に得たい稠密板材が柾目材である場合に、木材ブロックを製材あるいはスライサー加工して板材を得るステップを説明する説明図である。（ｂ）本発明の実施例１の方法において、最終的に得たい稠密板材が板目材である場合に、木材ブロックを製材あるいはスライサー加工して板材を得るステップを説明する説明図である。
【図５】（ａ）本発明の実施例１の方法において、板材に熱処理と圧縮処理を同時に施して自然風合いの稠密板材を得るステップを説明する説明図である。（ｂ）図５ａの要部の拡大図である。
【図６】（ａ）本発明の実施例１の方法において、最終的に得られる自然風合いの柾目の稠密板材を、元の板材と比較した状態を説明する説明図である。（ｂ）本発明の実施例１の方法において、最終的に得られる自然風合いの柾目の稠密板材の外観を説明する説明図である。
【図７】（ａ）本発明の実施例１の方法において、最終的に得られる自然風合いの板目の稠密板材を、元の板材と比較した状態を説明する説明図である。（ｂ）本発明の実施例１の方法において、最終的に得られる自然風合いの板目の稠密板材の外観を説明する説明図である。
【図８】本発明の実施例１の方法における各ステップの流れを説明するフロー図である。
【図９】本発明の実施例２の方法における各ステップの流れを説明するフロー図である。
【図１０】本発明の方法における材料とする木材の一例と目標とする木材の一例の説明図である。
【発明を実施するための形態】
【実施例１】
【００５０】
本発明を実施するための形態を、以下に図面を参照しながら詳細に説明する。本発明の実施例１の方法においては、図８に見るように、木材を製材して木材ブロックとした（ステップＳ１０１）後、圧力釜に入れ、着色剤と熱硬化性樹脂を同時に含浸させる（ステップＳ１０２）。この際、木材ブロックは、図１ａに見るように、柾目が上面１ａに現れた木材ブロック１や図１ｂに見るように、板目が上面２ａに現れた木材ブロック２などを、製材の方法次第で自由に作ることが可能である。図１ａ、図１ｂは、木材ブロックの１例を示しているだけであり、この他にも色々な木目の木材ブロックを製作できるのは当然のことである。
【００５１】
図１ａにて、Ｗ１は木材ブロック１の幅、Ｄ１は木材ブロック１の奥行き、Ｈ１は木材ブロック１の高さである。また、図１ｂにて、Ｗ２は木材ブロック２の幅、Ｄ２は木材ブロック２の奥行き、Ｈ２は木材ブロック２の高さである。
【００５２】
次に、図８のステップＳ１０２においては、図２ａに見るように、木材ブロック１あるいは２を圧力釜Ａに入れ、図２ｂに見るように着色剤と熱硬化性樹脂を含む水溶液Ｃに浸漬し、着色剤と熱硬化性樹脂を同時に含浸させる。水溶液Ｃは、水が８５〜９０質量％前後、熱硬化性樹脂が１０質量％前後、着色剤が１〜５質量％前後の成分構成比のものを用いる。
【００５３】
この際、圧力は０．５〜２ＭＰａとし、熱硬化性樹脂には、硬化点が１２０℃前後のフェノールやメラミン等を使用する。また、着色剤は、目標とする希少材の色に着色できるものを使用し、夏目が淡く、冬目が濃く着色できる程度の量と浸漬時間とする。この際、熱硬化性樹脂が硬化しない程度の温度範囲すなわち、常温〜９０℃の温度範囲にて作業を進める。
【００５４】
圧力釜Ａは図２ａ、図２ｂに見るような構成である。すなわち、円筒形状の本体Ａ１の両端部に蓋体Ａ２、Ａ３が夫々気密的かつ開閉自在に装着されて、内部空間を外部から気密的に遮断できる構成となっている。本体Ａ１の中央上部には通気孔Ａ４が設けられており、通気孔Ａ４を通じて空気を抜く（図１ａの矢印Ｘ１）ことにより内部を減圧し、また、通気孔Ａ４を通じて空気を入れる（図１ａの矢印Ｘ２）ことにより内部を加圧することができるようになっている。
【００５５】
圧力釜Ａの内部には内容器Ａ５が設けられており、図２ａに示すように、最初は、内容器Ａ５に木材ブロック１あるいは木材ブロック２が格納されただけの状態にて圧力釜Ａを密閉し、通気孔Ａ４から空気を抜いて（矢印Ｘ１）内部を減圧状態とする。これにより、木材ブロック１あるいは木材ブロック２の木材組織中に含まれていた空気が抜かれる。減圧状態としては、５００分の１〜７００分の１ＭＰａ程度とするのが最適である。
【００５６】
次に、図２ｂに示すように内容器Ａ５に着色剤と熱硬化性樹脂を含む水溶液Ｃを充填して木材ブロック１あるいは木材ブロック２が浸漬される状態とし、通気孔Ａ４から空気を注入して（矢印Ｘ２）圧力釜Ａの内部を加圧状態とする。この際の圧力が０．５〜２ＭＰａである。これにより、着色剤と熱硬化性樹脂は、空気が抜かれた状態の木材ブロック１あるいは木材ブロック２の木材組織中に満遍なく浸透する。
【００５７】
夏目が淡く、冬目が濃く着色された時点（図３ａ、図３ｂの状態）で圧力釜Ａから木材ブロック１あるいは木材ブロック２を取り出す。ここからは、木材ブロック１あるいは木材ブロック２をスライサー加工するか、あるいは製材するかの選択（ステップ１０３）となるが、まず、スライサー加工を選択する場合について説明する。
【００５８】
スライサー加工の場合には、ステップ１０２にて木材ブロック１あるいは木材ブロック２に十分な水分が含まれているので、そのままスライサー加工を施して（ステップＳ１０４）、板材１１（図４ａ参照）のような柾目の板材、あるいは板材２１（図４ｂ参照）のような板目の板材とする。また、ステップ１０３にて製材を選択した場合には、圧力釜Ａから取り出した木材ブロック１あるいは木材ブロック２を製材して（ステップ１０５）、板材１１（図４ａ参照）のような柾目の板材、あるいは板材２１（図４ｂ参照）のような板目の板材とする。この際、木材ブロック１あるいは木材ブロック２の水分含有量が多すぎる場合には、適宜乾燥のステップを挟むことも当然考え得る。
【００５９】
図４ａの板材１１の幅Ｗ１１は木材ブロック１の幅Ｗ１と同一、板材１１の奥行きＤ１１は木材ブロック１の奥行きＤ１と同一、板材１１の高さＨ１１は木材ブロック１の高さＨ１より小である。木材ブロック１の残りの部分（図４ａに仮想線で示す）も製材あるいはスライサー加工していくことにより、板材１１と同様の板材（図示せず）が複数枚得られる。
【００６０】
図４ｂの板材２１の幅Ｗ２１は木材ブロック２の幅Ｗ２と同一、板材２１の奥行きＤ２１は木材ブロック２の奥行きＤ２と同一、板材２１の高さＨ２１は木材ブロック２の高さＨ２より小である。木材ブロック２の残りの部分（図４ｂに仮想線で示す）も製材あるいはスライサー加工していくことにより、板材２１と同様の板材（図示せず）が複数枚得られる。
【００６１】
次に、板材１１あるいは板材２１が製材（ステップＳ１０５）で得られたものである場合には、図８のステップＳ１０７に移り、板材１１あるいは板材２１を乾燥させ、水分比率を２５％以下とする。この２５％という最大値は、これを越えると次のステップＳ１０８に支障が生じるという限界値である。すなわち、未乾燥のままで次のステップＳ１０８に進むと、板材１１あるいは板材２１に含有される水分が水蒸気となって膨張・破裂して木質を破壊し、完成品の品質を大きく損なう結果となるからである。
【００６２】
板材１１あるいは板材２１がスライサー加工（ステップＳ１０４）で得られたものである場合には、図８のステップＳ１０６で、板材１１あるいは板材２１の厚さにより、そのままステップＳ１０８に進むか乾燥させてから（ステップＳ１０７）ステップＳ１０８に進むかの選択となる。ここで、板材１１あるいは板材２１が充分に薄い場合には乾燥（ステップＳ１０７）を省いてステップＳ１０８に進むことができる。
【００６３】
一般的に、板材１１あるいは板材２１の厚さを５ｍｍ以下としたい場合には、製材ではなく、スライサー加工が選択される。しかしながら、スライサー加工の場合にても厚さが例えば５ｍｍ近い厚いものである場合には、上記の不都合、すなわち板材１１あるいは板材２１に含有される水分が水蒸気となって膨張・破裂して木質を破壊するという不都合が生じやすく、製品の歩留まりは極めて悪くなる。なお、スライサー加工にて得られる厚さの最小値は０．２ｍｍ程度である。
【００６４】
では、板材１１あるいは板材２１の厚さがどれくらいであるならば乾燥工程を省略できるのであろうか。これについて、試験を繰り返した結果、厚さと水分比率の関係について、次のようなことが判明してきた。
厚さ２、３ｍｍ〜５ｍｍの場合……水分比率３０％以下とすることが必要である。すなわち、製材の場合（水分比率２５％以下）に近い程度に乾燥させなければならない。
厚さ１ｍｍ〜２、３ｍｍの場合……水分比率４０％以下とすることが必要である。
厚さ０．２ｍｍ〜１ｍｍ未満の場合……乾燥させる必要なし。
【００６５】
無論、厚さ０．２ｍｍ〜１ｍｍ未満の場合でも乾燥させてからステップＳ１０８に進むことは当然可能である。ただ、厚さがあまりに薄い場合には、何枚かの板材を重ねて乾燥しなければならないなどの手間がかかるので、乾燥工程を省くことができればそれに越したことはない。それともう一点、これもやはり試験を繰り返すうちに判明してきたことであるが、板材１１あるいは板材２１の厚さが充分に薄い場合（上記の厚さ０．２ｍｍ〜１ｍｍ未満）乾燥せずにステップＳ１０８に進んで熱密圧をかけると、完成品の表面に独特の美しい光沢が現れ、表面加工の必要がない。これに対し、乾燥工程を経てステップＳ１０８に進んだ場合には、この独特の美しい光沢は生じない。したがって、板材２１の厚さが充分に薄い場合（上記の厚さ０．２ｍｍ〜１ｍｍ未満）には、わざわざ乾燥工程を挟むメリットが認められないということが言い得る。
【００６６】
次にステップＳ１０８に移り、板材１１あるいは板材２１に対して熱処理と圧縮処理を同時に行う。熱処理の温度範囲は１００℃〜１５０℃とするが、通常は熱硬化性樹脂の硬化温度である１２０℃前後に設定する。また、圧縮処理における圧力は、０．５〜１５Ｎ／ｍｍ２とする。
【００６７】
図５ａには、プレス機（全体は図示せず）の作用部Ｂを模式的に示す。Ｂ１、Ｂ２は上下方向（垂直方向）のプレス板であり、プレス板Ｂ２は固定で、プレス板Ｂ１が下降することにより板材１１を上下方向（方向Ｙ１）に圧縮する。また、Ｂ３、Ｂ４は左右方向（水平方向）のプレス板であり、プレス板Ｂ３は固定で、プレス板Ｂ４が左方に摺動することにより板材１１を左右方向（方向Ｙ２）に圧縮する。なお、板材１１の正面及び背面の両方の木口面は、自由状態とする。また、図５ａ、図５ｂにては、板材１１を圧縮する場合のみを示すが、板材２１を圧縮する場合も略同様に行われる。
【００６８】
圧縮処理において、板材１１の上下方向の圧縮率は、７０〜０％の範囲内とし、左右方向の圧縮率は、７０〜０％の範囲内とする。但し、この際、圧縮率が１０％とは、圧縮後の長さが圧縮前の長さの９０％になるように圧縮するという意味であり、圧縮率が７０％とは、圧縮後の長さが圧縮前の長さの３０％になるように圧縮するという意味である。
即ち、
圧縮率＝長さの減少分／元の長さ
である。
【００６９】
但し、気乾比重の変化との関係からすると、圧縮率という概念を用いるよりは、縮小率という概念を用いた方が説明がわかりやすく、計算も簡便になるので、以下においてはこちらを用いて説明する。但し、縮小率は、左右方向（水平方向）の圧縮率あるいは上下方向（垂直方向）の圧縮率から一義的に決定される概念であって、
左右方向の縮小率＝１−左右方向の圧縮率、
上下方向の縮小率＝１−上下方向の圧縮率
である。
【００７０】
したがって、
左右方向の縮小率＝圧縮後の左右方向の長さ／元の左右方向の長さ
上下方向の縮小率＝圧縮後の上下方向の長さ／元の上下方向の長さ
である。
また、体積の縮小率は、幅（左右）方向、長さ（前後）方向、高さ（上下）方向の夫々の縮小率の積であると定義する。
【００７１】
このように熱処理と圧縮処理を同時に施すことにより、板材１１に含浸されていた熱硬化性樹脂が硬化すると同時に板材１１の年輪の稠密化と密度の増大が進行し、最終製品として、図６ａ、図６ｂに示す自然風合いの稠密板材１２を得る（ステップＳ１０９）。あるいは、板材２１に熱処理と圧縮処理を同時に行った場合には、図７ａ、図７ｂに示す自然風合いの稠密板材２２を得る。
【００７２】
稠密板材１２、２２においては、全体が圧縮される結果として、含浸された着色剤の染料粒子の分布密度が大となり、結果として、全体の色合いが板材１１、２１より濃い目となる。したがって、ステップＳ１０２の着色剤の含浸工程においては、ステップＳ１０９にて圧縮処理の結果として色合いが濃くなる分を計算に入れて、着色剤の含浸量を調節しなければならない。すなわち、ステップＳ１０２にては、最終的に希望する色合いよりは薄めに木材ブロック１、２が着色された時点で、処理を停止させるということが必要となる。
【００７３】
また、ステップＳ１０９における体積の縮小率は、ステップＳ１０４あるいはステップＳ１０７によって得られるステップＳ１０８に入る直前の板材の密度（気乾比重）と、結果として得たい稠密板材の密度（気乾比重）の比によって決定される。すなわち、板材の気乾比重をρ３、稠密板材の気乾比重をρ４とすれば、ステップＳ１０９における体積の縮小率Ｓ１は、次式によって決定される。
Ｓ１＝ρ３／ρ４                    （１）
【００７４】
たとえば、ステップＳ１０８に入る直前の板材の気乾比重が０．５であった場合、これから気乾比重１の稠密板材を得たいとするならば、ρ３＝０．５、ρ４＝１であるから、体積の縮小率Ｓ１は、
Ｓ１＝ρ３／ρ４
＝０．５／１
＝０．５
となる。
すなわち、ステップＳ１０８に入る直前において気乾比重０．５の板材を、ステップ１０８において体積の縮小率Ｓ１が０．５、すなわち５０％になるように圧縮することにより、ステップ１０９にて気乾比重１の稠密板材が得られる計算となる。
【００７５】
なお、ステップＳ１０９における体積の縮小率Ｓ１は、長さ方向（前後方向）への縮小はなされていないので、上下方向への縮小率Ｓ１ａと左右方向への縮小率Ｓ１ｂの積となる。すなわち、
Ｓ１＝Ｓ１ａ×Ｓ１ｂ          （２）
縮小率Ｓ１ａとＳ１ｂは、いずれかを先に決定すれば、残りは（２）式から決定される。ここで、上下方向への縮小率Ｓ１ａは、理論的には３０％〜１００％の範囲が可能であるが、上下方向への縮小をいくらかけても木目の稠密さはあまり変わらないので、通常は９０％〜１００％位の狭い範囲で実施されることが多い。したがって、縮小率Ｓ１ａを先に決定する方が合理的である。今、縮小率Ｓ１ａを仮に９５％とすると、（２）式より、
Ｓ１ｂ＝Ｓ１／Ｓ１ａ          （３）
ここで、Ｓ１＝５０％（０．５）、Ｓ１ａ＝９５％（０．９５）とすると、
Ｓ１ｂ≒５２．６％
と決定される。
【００７６】
図５ａ、図５ｂにおいて、プレス板Ｂ３、Ｂ４の上面とプレス板Ｂ１の下面の間に空隙ｃが設けてあるのは、プレス板Ｂ１の下降距離を見込んで、プレス板Ｂ３、Ｂ４の上面とプレス板Ｂ１の下面が当接しないようにとの配慮からである。プレス板Ｂ１の下降距離は、上記の上下方向への縮小率Ｓ１ａと板材１１の高さＨ１１（図４ａ参照）から計算できるので、空隙ｃの間隔Δｃ（図５ｂ参照）は、プレス板Ｂ１の下降距離よりやや大に設定する。
【００７７】
最終ステップＳ１０９にて、完成品の稠密板材１２（図６ａ、図６ｂ）、２２（図７ａ、図７ｂ）を得る。稠密板材１２の高さＨ１２は板材１１の高さＨ１１の３０〜１００％、幅Ｗ１２は板材１１の幅Ｗ１１の３０〜１００％となっている。なお、稠密板材１２の奥行きＤ１２は、板材１１の奥行きＤ１１と同一である。また、稠密板材２２の高さＨ２２は板材２１の高さＨ２１の３０〜１００％、幅Ｗ２２は板材２１の幅Ｗ２１の３０〜１００％となっている。なお、稠密板材２２の奥行きＤ２２は、板材１１の奥行きＤ１１と同一である。
【００７８】
なお、縮小率が１００％の場合には、実質的には圧縮を行わないということになる。しかしながら、上下方向の圧縮に関しては、縮小率が１００％の場合においても、プレス板Ｂ１、Ｂ２（図５ａ参照）による挟着は行う。これに対し、左右方向の圧縮に関しては、縮小率が１００％の場合にはプレス板Ｂ３、Ｂ４による挟着は行わず、自由状態としても良い。この場合には、完成品の稠密板材１２、２２の両側面は当然変形するが、最後に変形部分を適宜切除する。また、プレス板Ｂ３、Ｂ４を用いても、空隙ｃの部分で稠密板材４の両側面に若干の変形が発生する可能性もあるが、その場合にても最後に変形部分を適宜切除すればよい。
【００７９】
上下方向に関して、縮小率が１００％の場合においても、プレス板Ｂ１、Ｂ２による挟着を行うのは、左右方向の圧縮の安定という理由に加え、先に解決手段の項にても記述した次のような理由による。すなわち、もし挟着を行わなかった場合、含浸された熱硬化性樹脂が硬化する際に、上面１１ａにおいて表面が均一に硬化せず、ために完成した稠密板材１２の上面１２ａ（図６ａ、図６ｂ参照）が平滑に仕上がらず、微細な凹凸がランダムに分布して、視覚的にも触覚的にもざらざらの表面となってしまうからである。このように上面１２ａ、下面１２ｂがざらざらの表面となってしまうと、その後に、さらに塗装や研磨等の仕上げ工程を設けなければ製品化できない。この点は、稠密板材２２（図７ａ、図７ｂ）の上面２２ａ、下面２２ｂにても全く同様である。
【００８０】
しかるに、上下方向の縮小率が１００％の場合においても、プレス板Ｂ１、Ｂ２による挟着を行えば、樹脂がプレス板Ｂ１、Ｂ２の平滑な表面に沿って硬化するので、完成した稠密板材１２の上面１２ａ、下面１２ｂは極
めて均一且つ平滑な表面となる。しかも、表面が平滑な樹脂にコーティングされた状態となるので、そのまま製品として市場に出せる。すなわち、塗装や研磨、コーティング等の仕上げ工程を全て省くことが可能となる。
【００８１】
上下方向（垂直方向）への圧縮は、上記のように、主として稠密板材１２の上面１２ａ、下面１２ｂの平滑且つ稠密な仕上がりを確保するために行われるものであるが、左右方向（水平方向）への圧縮は、年輪幅を縮めるとともに、上述のように密度（気乾比重）を増すという点が主眼となる。すなわち、原材料である木材ブロック１の年輪幅や密度（気乾比重）と、目標とする稠密板材１２の年輪幅や密度（気乾比重）を比較検討して、適正な縮小率Ｓ１ｂを選択することができる。着色剤の選択と、水平方向への縮小率Ｓ１ｂの適正な選択により、任意の希少材に限りなく近い状態の稠密板材１２を得ることが可能となる。
【００８２】
ただし、この場合は、途中のステップＳ１０２にて着色剤と熱硬化性樹脂を含浸させているので、当初の木材ブロック１（図１ａ参照）あるいは木材ブロック２（図１ｂ参照）の気乾比重ρ１と含浸後の木材ブロック１（図３ａ参照）あるいは木材ブロック２（図３ｂ参照）の気乾比重ρ２、板材１１（図４ａ参照）あるいは板材２１（図４ｂ参照）の気乾比重ρ３の間には、次の（４）式による関係が生じる。
ρ１＜ρ２＝ρ３            （４）
【００８３】
水溶液Ｃ（図２ｂ参照）の成分比率や浸漬時間によっても異なるが、通常のケースでは、ρ２（ρ３）はρ１の１０〜２０％増しとなる。したがって、この増加分を見こんで当初の木材ブロック１、２の気乾比重ρ１と完成品の稠密板材１２、２２の気乾比重ρ４の関係、及び体積の縮小率Ｓ１、上下方向（垂直方向）の縮小率Ｓ１ａ、左右方向（水平方向）の縮小率Ｓ１ｂを決定せねばならない。
【００８４】
今、着色剤と熱硬化性樹脂の含浸による気乾比重の増加分をΔρとすれば、
Δρ＝（ρ２−ρ１）／ρ１＝（ρ３−ρ１）／ρ１  （５）
したがって、
ρ２＝ρ３＝ρ１＋（Δρ×ρ１）                  （６）
一方、（１）式よりＳ１＝ρ３／ρ４であったから、（６）式より、
Ｓ１＝[ρ１＋（Δρ×ρ１）]／ρ４                （７）
となり、体積の縮小率Ｓ１が決定される。
なお、体積の縮小率Ｓ１、上下方向の縮小率Ｓ１ａ、左右方向の縮小率Ｓ１ｂの関係は、（２）式に示したとおりである。
【００８５】
ここで、例えば原材料の木材ブロック１（２）の気乾比重ρ１を０．４とし、完成品の稠密板材１２（２２）の気乾比重ρ４を１とし、着色剤と熱硬化性樹脂の含浸による気乾比重の増加分Δρを１５％とすると、（７）式より、
Ｓ１＝[０．４＋（０．１５×０．４）]／１
となり、これを計算すると、
Ｓ１＝０．４６
すなわち、体積の縮小率Ｓ１は４６％ということになる。
【００８６】
ここで、上下方向への縮小率Ｓ１ａを例えば９５％とすると、左右方向への縮小率Ｓ１ｂは、（３）式から、
Ｓ１ｂ＝０．４６／０．９５
≒０．４８
となる。
したがって、気乾比重ρ１が０．４の木材ブロック１（２）を原材料として気乾比重ρ４が１の稠密板材１２（２２）を得たい場合、着色剤と熱硬化性樹脂の含浸による気乾比重の増加分Δρを１５％とすれば、体積の縮小率Ｓ１は４６％であり、上下方向への縮小率Ｓ１ａを９５％とした場合には、左右方向への縮小率Ｓ１ｂは４８％とすれば良いということが計算できる。
【００８７】
ステップＳ１０８における圧縮処理は、１ｍｍの圧縮に１分少々をかける位のごくゆっくりとした速度にて行う。したがって、通常の厚さの板材（図４ａのＨ１１、図４ｂのＨ２１が１０〜４０ｍｍ程度）の場合で、温度や体積の縮小率Ｓ１にもよるが、３０分〜１時間以上の時間を要する。このように、ゆっくりと圧縮を加えていくことにより、着色剤や熱硬化性樹脂の溶脱が防止されるとともに木材組織の均一な圧縮と熱硬化性樹脂の均一な硬化がもたらされ、仕上がりが堅牢で美しいものとなる。
【実施例２】
【００８８】
本発明の実施例２の方法においては、図９に見るように、木材を製材して木材ブロックとした（ステップＳ２０１）後、さらに製材するか、あるいはスライサー加工するかの選択（ステップＳ２０２）となる。製材を選択した場合には、そのまま製材して（ステップＳ２０３）板材とし、スライサー加工を選択した場合には、加水してから（ステップＳ２０４）スライサー加工して板材とする（ステップＳ２０５）。
【００８９】
次に、ステップＳ２０３あるいはステップＳ２０５で得られた板材を圧力釜に入れ、着色剤と熱硬化性樹脂を同時に含浸させる（ステップＳ２０６）。この際の着色剤と熱硬化性樹脂の配合比率や種類などは実施例１と同様とするが、圧力は０〜２ＭＰａ、温度範囲は０℃〜８０℃とし、板材の厚さが厚い場合には上限温度を高めに、薄い場合には上限温度を低めに設定する。また、板材の厚さが十分に薄い場合には、下限圧力を０ＭＰａとすることができるが、この場合には上限温度を４０℃程度に抑える。なお、圧力を０ＭＰａとする場合には、圧力釜を使用せず、通常の容器にて含浸を行っても良い。また、板材の厚さは、前述のように５ｃｍまでとし、５ｃｍを越えるものについては木材ブロックとして、実施例１の方法に倣うものとする。また、夏目が淡く、冬目が濃く着色された時点で圧力釜あるいは容器から取り出す点は、実施例１と同じである。
【００９０】
次に、図９のステップＳ２０７で、板材を乾燥させるか否かの選択を行う。この選択の基準は板材の厚さによるもので、実施例１にて記載した基準をそのまま援用する。すなわち、板材がスライサー加工されたもので厚さが０．２ｍｍ〜１ｍｍ未満の場合には乾燥工程を経ることなくそのままステップＳ２０９に進むことができる。厚さが増すにつれ、少しずつ水分含有量を下げなければならないので、乾燥工程（ステップＳ２０８）が必要となり、製材で得られた板材については、実施例１同様水分含有量が２５％以下になるまで乾燥させる。
【００９１】
次にステップＳ２０９に移り、熱処理と圧縮処理を同時に行う。熱処理の温度範囲は実施例１同様１００℃〜１７０℃とするが、通常は熱硬化性樹脂の硬化温度である１２０℃前後に設定する。また、圧縮処理における圧力は、０．５〜１５Ｎ／ｍｍ２とする。すなわち、圧力の下限値が、実施例１より約０．５Ｎ／ｍｍ２拡張されているが、その理由は前記のとおりであるのでくりかえさない。
【００９２】
圧縮処理において、板材の上下方向の圧縮率は、７０〜０％の範囲内とし、左右方向の圧縮率は、７０〜０％の範囲内とする。このように熱処理と圧縮処理を同時に施すことにより、板材に含浸されていた熱硬化性樹脂が硬化すると同時に板材の年輪の稠密化と密度の増大が進行し、最終製品として、稠密板材を得る（ステップＳ２１０）。この際、圧縮率あるいは縮小率の計算は、実施例１と同様であるので省略する。
【００９３】
ステップＳ２０９における圧縮処理は、実施例１同様１ｍｍの圧縮に１分少々をかける位のごくゆっくりとした速度にて行う。したがって、通常の厚さの板材の場合で、温度や体積の縮小率にもよるが、３０分〜１時間以上の時間を要する。このように、ゆっくりと圧縮を加えていくことにより、着色剤や熱硬化性樹脂の溶脱が防止されるとともに木材組織の均一な圧縮と熱硬化性樹脂の均一な硬化がもたらされ、仕上がりが堅牢で美しいものとなる。
【００９４】
実施例２の方法における利点は、着色剤や熱硬化性樹脂の含浸工程において現れる「含浸ムラ」を少なくすることができるという点である。すなわち、実施例１の方法においては、厚さが５ｃｍを越える木材ブロックに着色剤や熱硬化性樹脂を含浸させる関係上、木材ブロックの内部において「含浸ムラ」が発生するケースも起こってくる。しかし、表面からは、この「含浸ムラ」は気づかれず、そのまま製材あるいはスライサー加工を行って板材とした場合に、はじめて発見される。表面から「含浸ムラ」が視認されるような板材は製品にならないので、廃棄するしかない。
【００９５】
しかるに、実施例２の方法において、板材としてから着色剤や熱硬化性樹脂を含浸させた場合、それ以上製材やスライサー加工を行わないので、たとえ板材の内部に「含浸ムラ」があった場合にても視認されないから、そのまま製品とすることができる。また、木材ブロックに比べると薄いので、「含浸ムラ」も発生しにくく、製品の歩留まりが向上する。
【００９６】
逆に、実施例２の方法の欠点としては、実施例１の方法に比べると、同じ枚数の稠密板材を得るために、着色剤と熱硬化性樹脂を含浸させる回数が増える点と、木材ブロックに比べると薄い板材に着色剤と熱硬化性樹脂を含浸させるために、含浸時の上限温度を低めに設定せねばならず、その分温度管理が難しくなり、温度管理がうまくいかなかった場合には、熱硬化性樹脂のゲル化を見るなど、この点での不良品の発生率が若干増大するという点である。
【産業上の利用可能性】
【００９７】
本発明は、色合い、年輪幅、密度の各要素を限りなく天然の希少材に近づけることのできる自然風合いの稠密板材の製造方法、及び該製造方法によって得られる自然風合いの稠密板材に関するより進歩した技術内容を開示するものであり、これまでの自然風合いの稠密板材の製造方法に比較して、さらに自然な外観を提示する自然風合いの稠密板材を、より簡単な方法で得ることが可能となった。
【符号の説明】
【００９８】
１        木材ブロック
１ａ      上面
１１      板材
１１ａ    上面
１１ｂ    下面
１２      稠密板材
１２ａ    上面
１２ｂ    下面
２        木材ブロック
２ａ      上面
２１      板材
２１ａ    上面
２１ｂ    下面
２２      稠密板材
２２ａ    上面
２２ｂ    下面
Ａ        圧力釜
Ａ１      本体
Ａ２      蓋体
Ａ３      蓋体
Ａ４      通気孔
Ａ５      内容器
Ｂ        作用部
Ｂ１      プレス板
Ｂ２      プレス板
Ｂ３      プレス板
Ｂ４      プレス板
Ｃ        水溶液
Ｄ１      高さ
Ｄ１１    高さ
Ｄ１２    高さ
Ｄ２      高さ
Ｄ２１    高さ
Ｄ２２    高さ
Ｈ１      高さ
Ｈ１１    高さ
Ｈ１２    高さ
Ｈ２      高さ
Ｈ２１    高さ
Ｈ２２    高さ
Ｗ１      幅
Ｗ１１    幅
Ｗ１２    幅
Ｗ２      幅
Ｗ２１    幅
Ｗ２２    幅
Ｓ１      縮小率
Ｓ１ａ    縮小率
Ｓ１ｂ    縮小率
Ｓ１０１  ステップ
Ｓ１０２  ステップ
Ｓ１０３  ステップ
Ｓ１０４  ステップ
Ｓ１０５  ステップ
Ｓ１０６  ステップ
Ｓ１０７  ステップ
Ｓ１０８  ステップ
Ｓ１０９  ステップ
Ｓ２０１  ステップ
Ｓ２０２  ステップ
Ｓ２０３  ステップ
Ｓ２０４  ステップ
Ｓ２０５  ステップ
Ｓ２０６  ステップ
Ｓ２０７  ステップ
Ｓ２０８  ステップ
Ｓ２０９  ステップ
Ｓ２１０  ステップ
Ｘ１      矢印
Ｘ２      矢印
Ｙ１      矢印
Ｙ２      矢印
ｃ        空隙
Δｃ      間隔
Δρ      増加分
ρ１      気乾比重
ρ２      気乾比重
ρ３      気乾比重
ρ４      気乾比重
【図１】
2011020400.tif 000003
【図２】
2011020400.tif 000004
【図８】
2011020400.tif 000005
【図９】
2011020400.tif 000006
【図１０】
2011020400.tif 000007
【図３】
2011020400.tif 000008
【図４】
2011020400.tif 000009
【図５】
2011020400.tif 000010
【図６】
2011020400.tif 000011
【図７】
2011020400.tif 000012